la présente invention concerne un prócédésd'améliora- tion des qualités superficielles de plaques de fibrociment par revêtement de pellicules, de préférence de pellicules de mélamine. le terme "pellicules de mélamine" désigne également les n papiers" traités avec de la résine de mélamine et utilisés pour l'amélioration dé -panneaux de particules ou de fibres agglomérées et analogues (cf. Kollmann, Spanplatten, Werkstorfe, 1965, p. 4o6,41l-415) . Le revêtement de plaques de fibrociment au moyen de pellicules, telles que des pellicules de mélamine, est souvent tenté, mais sans succès. les pellicules d'amélioration déposées par application d'une pression et d'un chauffage n' adhèrent pas suffisammeknt et se détachent facilement.L'humidité des plaques de fibrociment à améliorer et leur humidité après traitement est d'une grande influence pour l'adhérence. On obtient de meilleurs résultats si l'on dépose une couche adhésive intermédiaire sur la surface à revêtir et sur elle la pellicule de protection et si l'ensemble est solidarisé par application d'une pression et d'un chauffage (à l'aide d'une presse à plateau, par exemple, d'une presse à plateaux multiples). Dans le cadre des dispositions connues, la pellicule adhésive intermédiaire est oonstituée par une pellicule adhésive intermédiaire à base de résine phénolique. Ceci est coûteux et néanmoins le résultat n'est pas souvent satisfaisant. Par la mise en oeuvre de tells pellicules adhésives intermédiaires, des détache- ments des couches d'amélioration se produisent,encore à cause de l'humidité des plaques de fibrociment ou d'efforts mécaniques ( flexions alternées). En outre, de telles pellicules adhésives intermédiaires ne se placent pas correctement partout. A cause des difficultés précitées, le reveAtement de plaques de fibrociment avec des pellicules d'amélioration n1estque peu usité. On a recours à des couches d'émaillage qui adhèrent mieux sur les plaques de fibrociment, cependant une préparation coateuse des plaques de fibrociment dans des autoclaves et en outre des traitements thermiques coateux, souvent répétés, sont nécessaires pour les abouches d'émail. la présente invention a pour objet le revêtement avec des pellicules d'amélioration de plaques de fibrociment sans avoir recours à des pellicules adhésives intermédiaires particu- lières, de sorte que les pellicules d'amélioration adhèrent de façon sare dans toutes les conditions et pour toutes les contraintes. La présente invention concerne un procédé d'amélioration des qualités superficielles de plaques de fibrociment par revêtement de pellicules, de préférence de pellicules de mélamine, procédé selon lequel une couche adhésive intermédiaire et sur elle la pellicule d'amélioration, est amenée sur la surface à revêtir et ltensemble est solidarisé par application d'une pression et d'un chauffage. L'invention consiste en ce que, sur la surface à revêtir(de la plaque de fibrociment réalisée de manière habituelle,mais sans préparation particulière-), une dispersion aqueuse ou une émulsion d'un liant à base de résine synthétique est amenée et séché pour servir de couche adhésive intermédiaire et sur elle est disposée la pellicule d'amélioration et est solidarisée avec la plaque de fibrociment de la manière décrite.Le séchage doit être effectué par application de chaleur, de préférence au moyen d'un chauffage par rayonnement infrarouge.En principe, on peut, dans le cadre de 1'invention, travailler avec les liants à base de résines synthétiques les plus variés pouvant donner naissance à une dispersion aqueuse ou à une émulsion. Il est essentiel que la dispersion ou l'émulsion soit préparée de sorte que, non seulement lteauvmais aussi la résine synthétique pénètrent partiellement dans la surface des plaques de fibrociment à améliorer, par capillarité ou tension superficielle. Des agents mouillants peuvent être ajoutés. En particulier, on peut opérer avec les résines phénoliques ou phénol-formol.De manière appropriée, ces constituants demeurent dans la dispersion aqueuse ou l'émulsion et ne se précondensent pas ou ne se précondensent que partiellement, de sorte que, par séchage sous action de la chaleur, une précondensation se produit, et par application d'une pression et d'un chau?r-age pour la solidarisation des pellicules d'amélioration avec les plaques de fibrociment,la polycondensation complète se produit. I1 est recommandé de mesurer la dispersion aqueuse ou l'émulsion du liant à base de résine synthétique de sorte qu'une certaine réticulation avec la résine synthétique des pellicules d'amélioration se produise.Sous ce rapport, un mode de réalisation préféré de l'invention est caractérisé en ce que la dispersion aqueuse ou l'émulsion d'une résine résorcine-formaldéhyde est amenée sur la surface et celle-ci est séchée par application d'un chauffage sur la couche adhésive intermédiai re. Ici également se produit, de façon appropriée, par séchage, une pré condensat ion et la polycondensation complète lors de la solidarisation de la pellicule d'amélioration avec la plaque de fibrociment. Le terme "dispersion" désigne dans le cadre de l'invention, des systèmes à dispersion grossière mais également des systèmes à dispersion fine, qui équivalent déjà à des solutions. Les avantages procurés par l'invention consistent en ce que, par le procédé conforme à l'invention, des plaques de fibrociment peuvent être munies d'une pellicule d'amélioration sans préparation particulière et grâce auquel les souillures présentes sur la surface des plaques de fibrociment à améliorer ne sont pas gênantes. Le séchage de la dispersion aqueuse ou de l'émulsion peut être accompli de façon simple, comme précédemment mentionné, et de préférence à l'aide d'un rayonnement infrarouge ou analogue et présente par suite très peu de difficultés. En particulier par l'emploi de résines résorcine-formaldéhyde pour la réalisation de la couche adhésive intermédiaire et par la mise en oeuvre de pellicules de mélamine pour constituer les pellicules d'amélioration, on obtient une liaison intime très sûre sous toutes les conditions et contraintes entre les plaques de fibrociment et les pellicules d'amélioration qui ne se détachent pratiquement plus. La figure annexée est une coupe à une échelle très agrandie d'une plaque de fibrociment traitée selon le procédé conforme à l'invention et montre que la couche adhésive intermédiaire ne se trouve pas seulement sur la surface de la plaque de fibrociment mais qu'elle a pénétré également dans les pores 3 de celle-ci et par suite la plaque de fibrociment toute entière 1 se trouve en quelque sorte consolidée. En outre une certaine réticulation avec la feuille de protection 4 s'est produite. REVENDICATIONS 1. Procédé de revêtement de plaques de fibrociment à l'aide de feuillets d'amélioration à base de résine mélamine, de sorte que sur la surface externe à revêtir est rapportée une couche de moyen d'adhésion à base de résine synthétique et sur celle-ci un feuillet d'amélioration et cet ensemble est solidarisé par utilisation de pression et de chaleur, caractérsié par le fait que, sur B surface externe à recouvrir,est apportée une dispersion ou émulsion aqueuse d'une résine résorcineformaldéhyde, séchée en tant que couche intermédiaire d'adhésion recevant un feuillet d'amélioration qui, sous chaleur et pression, est lié par réticulation à la plaque de fibrociment. 2. Procédé selon la revendication 1, caractérisé-par le fait que le séchage de l'émulsion ou dispersion aqueuse est exécuté avec l'aide d'un rayonnement infrarouge. 3. Procédé selon l'une quelconque des revendications 1 et 2, caractérisé par le fait que la résine résorcine- formaldéhyde, lors du séchage, est l'objet d'une précondensation.